(57)【要約】  ポリアセタールと、少なくとも1つの熱可塑性ポリアミドエラストマーとを含む複合材料であって、ポリアセタール成形品が熱可塑性ポリアミドエラストマーで一部または完全に被覆されるかまたはポリアセタール成形品上に熱可塑性ポリアミドエラストマーによって構成される1つ以上の成形品が直接成形されることにより形成されている上記複合材料が記載されている。  本複合材料は、ポリアセタールと熱可塑性ポリアミドエラストマーとが、熱可塑性ポリアミドエラストマーのポリアセタール成形品上への射出により、互いに接着または凝集により結合され、ポリアセタールと熱可塑性ポリアミドエラストマーとの間の引張接着強さが少なくとも0.5N/mm2であることを特徴とする。。  本複合材料は、コネクタとして；一体となった封止特性および/または一体となった制動特性を有する機能性部材として；あるいは、滑り止めおよび握りやすい(easy-grip)機素として使用することができる。【特許請求の範囲】
【請求項１】
ポリアセタールと、少なくとも1つの熱可塑性ポリアミドエラストマーとを含む複合材料であって、ポリアセタール成形品が熱可塑性ポリアミドエラストマーで一部または完全に被覆されるかまたはポリアセタール成形品上に熱可塑性ポリアミドエラストマーによって構成される1つ以上の成形品が直接成形されることにより形成されており、ポリアセタールと熱可塑性ポリアミドエラストマーとが、熱可塑性ポリアミドエラストマーのポリアセタール成形品上への射出により、互いに接着または凝集により結合され、ポリアセタールと熱可塑性ポリアミドエラストマーとの間の引張接着強さが少なくとも0.5N/mm2である上記複合材料。
【請求項２】
ポリアセタールと熱可塑性ポリアミドエラストマーとの間の引張接着強さが少なくとも1.0N/mm2である、請求項1に記載の複合材料。
【請求項３】
使用されるポリアセタールが、ポリオキシメチレンコポリマーを含む、請求項1に記載の複合材料。
【請求項４】
ポリアセタール成形品および/またはポリアミドエラストマー成形品が、安定剤、核剤、耐衝撃性改良剤、離型剤、滑剤、充填剤、強化性材料、顔料、カーボンブラック、光安定剤、難燃剤、帯電防止剤、可塑剤および蛍光増白剤からなる群より選択される添加剤を有する、請求項1に記載の複合材料。
【請求項５】
ポリアセタールが、少なくとも1つの改質剤を含む、請求項1に記載の複合材料。
【請求項６】
改質剤が、熱可塑性ポリウレタンエラストマー、メチルメタクリレート-ブタジエン-スチレン  コアーシエル  エラストマー、メチルメタクリレート-アクリレート  コアーシエル  エラストマー、ポリカーボネート、スチレン-アクリロニトリルコポリマーおよびアクリレート-スチレン-アクリロニトリルコポリマー配合された材料からなる群より選択される配合物である、請求項5に記載の複合材料。
【請求項７】
ポリアセタール成形品が、1〜50重量%の熱可塑性ポリウレタンエラストマーによるか、1〜40重量%のメチルメタクリレート-ブタジエン-スチレン  コアーシエル  エラストマーによるか、または、2つの改質剤の全体が1〜50重量%の範囲内である2つの改質剤の混合物により、改質されている、請求項6に記載の複合材料。
【請求項８】
熱可塑性ポリアミドエラストマーの硬度が、ショアーA 50〜ショアD 75の範囲内である、請求項1に記載の複合材料。
【請求項９】
熱可塑性ポリアミドエラストマーが、式IおよびII、もしくは、式IおよびIII、または、式I、IIおよびIIIで表される繰り返し構造単位を含有するコポリアミドであり、これらが、エステル結合および/またはアミド結合により互いに結合されていて、式I、IIおよび
IIIが、それぞれ、
【化１】
2007534516.tif 000005
[式中、R1、R2およびR3は、互いに独立に、アルキレンまたはシクロアルキレン基であり；
R4およびR5は、互いに独立に、アルキレン、シクロアルキレンまたはアリーレン基であり；
mおよびqは、互いに独立に、0または1であり；
n、oおよびpは、互いに独立に、少なくとも1に等しい自然数である。]
で表される、請求項1に記載の複合材料。
【請求項１０】
使用される熱可塑性ポリアミドエラストマーが、熱可塑性ポリエーテル-アミドエラストマーを含む、請求項1に記載の複合材料。
【請求項１１】
熱可塑性ポリエーテルアミドエラストマーが、剛性セグメントとしての脂肪族ポリアミド基と、可撓性セグメントとしてのポリテトラメチレンオキシドおよび/またはポリプロピレンオキシドおよび/またはポリエチレンオキシドとを有する、請求項10に記載の複合材料。
【請求項１２】
脂肪族ポリアミド基が、ナイロン-6、ナイロン-11、ナイロン-12、ナイロン-6,6、ナイロン6,10、ナイロン6,11およびナイロン6,12からなる群より選択される、請求項9に記載の複合材料。
【請求項１３】
ポリアセタール成形品が、熱可塑性ポリアミドエラストマーで完全にまたは一部被覆されている、請求項1に記載の複合材料。
【請求項１４】
熱可塑性ポリアミドエラストマーによって構成される少なくとも1つのその他の成形品がポリアセタール成形品上に成形されている、請求項1に記載の複合材料。
【請求項１５】
請求項1に記載の複合材料を製造するための方法であって、多成分射出成形法を使用して、互いの上に少なくとも1つのポリアセタール成形品と熱可塑性ポリアミドエラストマーによって構成される少なくとも1つのその他の成形品とを成形する工程を含み、ポリアミドエラストマーがポリアセタール成形品上に射出成形される方法。
【請求項１６】
熱可塑性ポリアミドエラストマーのポリアセタール成形品上への成形に先立ち、ポリアセタール成形品が、80℃〜その融点の直下の範囲内の温度に予熱され、ポリアセタール成形品上への成形プロセスの間の熱可塑性ポリアミドエラストマーの溶融温度が、200〜320℃であり、型が、20〜140℃の範囲内の温度に温度制御される、請求項15に記載の方法。
【請求項１７】
熱可塑性ポリアミドエラストマーのポリアセタール成形品上への成形に先立ち、ポリアセタール成形品が、100〜160℃の範囲内の温度に予熱され、ポリアセタール成形品上への成形プロセスの間の熱可塑性ポリアミドエラストマーの溶融温度が、220〜280℃であり、型が、30〜80℃の範囲内の温度に温度制御される、請求項16に記載の方法。
【請求項１８】
コネクタとして；一体となった封止特性および/または一体となった制動特性を有する機能性部材として；あるいは、その他滑り止めおよび握りやすい（easy-grip）機素としての、請求項1に記載の複合材料の使用。
【発明の詳細な説明】
【技術分野】
【０００１】
本発明は、工学材料ポリオキシメチレンと、1つ以上の熱可塑性ポリアミドエラストマー(TPEA)が、工学材料ポリオキシメチレン上に直接成形され、それらによって構成される機能性素子との組み合わせによって構成される複合材料；それらの製造；および、また、それらの使用に関する。
【背景技術】
【０００２】
工学材料ポリアセタール、すなわち、ポリオキシメチレン(以降、POMまたはポリアセタールとも称す)は、優れた機械的特性を有し、その上、慨して、また、通常の溶剤および燃料の全てに対して抵抗性である。ポリオキシメチレンによって構成される成形品は、したがって、とりわけ、自動車の組み立てに使用され、特に、燃料搬送システムにさえ使用される。
【０００３】
ポリアセタールによって構成される成形品は、優れた弾性反撥レジリエンスと合わさった良好な強さと硬度とにより、スナップコネクター用の日常生活のあらゆる部門にて、特に、クリップにて使用されることが非常に多い。
【０００４】
優れた滑り摩擦特性が、多くの可動性部品、例えば、歯車箱部品、ディフレクターロール、歯車またはシフトレバー用のポリオキシメチレンの使用の理由である。ハウジングおよびキーボードも、また、ポリオキシメチレンから製造されるが、その理由は、非常に良好な機械的抵抗性および薬品抵抗性である。
【０００５】
しかし、POMは、室温で低い機械的制動因子を有し、幾つかの用途にては、これは、柔軟な制動素子の使用を必要とする。ポリオキシメチレンによって構成される成形品を設置する時、接続部位も、また、封止を必要とすることが多い。POMによって構成される成形品の表面硬度が高いほど、POMの滑り摩擦係数は、低く、重ね合わせた物品の滑りを招きやすく、POMによって構成される切換ユニットおよび制御ユニットの動作にて危険性を生じかねない。
【０００６】
他方、硬質および軟質材料によって構成される組み合わせは、これら材料の個々の特性の相互組み合わせを達成するために使用され、その頻度が増加しつつあるのは事実である。硬質材料は、ここで、部材にそれらの強度を付与することを意図し、軟質材料は、弾性特性を有するので、作用が封止または振動制動および防音に関係づけられると推定されるか、または、表面の感触の変化を生じさせる。
【０００７】
これらの用途にて、硬質部材と軟質部材との間に十分な接着が存在することが重要である。
これまでに使用されている方法の1つは、ガスケットと制動素子とを別個に用意し、通常、それらの機械的固定または接着剤結合のためのさらなる操作を使用するが、それゆえに、さらなる労力と、場合によっては、かなりのさらなるコストとを生ずる。さらに最新の経済的な方法は、多成分射出成形法である。この方法においては、例えば、第2の部材が先に成形された第1の部材上に成形される。2つの部材間で達成可能な接着がこの方法について非常に重要である。多成分射出成形法のこの接着は、インターロック接続内へのアンダーカットの導入によりさらに改良されうることが多いが、選択された部材品間の化学的親和性による良好な基礎をなす接着がそれらの使用のための前提条件であることが多い。
【０００８】
多成分射出成形法によって製造される周知の組み合わせの例は、ポリプロピレン(PP)により、および、ポリオレフィンエラストマーによるかまたはスチレン/オレフィンエラストマーによるか、ポリブチレンテレフタレート(PBT)とポリエステルエラストマーとによるかまたはスチレン/オレフィンエラストマーとにより構成される。ポリアミドも、また、多くの柔軟な部材に接着する。
【０００９】
熱可塑性エラストマーは、原則的に、オーバーモールドにおける熱可塑性樹脂、例えば、POMに接着するポリウレタンエラストマー(TPEU)と組み合わせることができると言われている(Kunststoffe 84(1994) p．709およびKunststoffe 86，(1996)，p．319)。これらの刊行物は、POMのTPEA(ポリアミドエラストマー)との組み合わせについての接着を記載していない。概説論文に従えば、したがって、POMとTPEAとから誘導される接着結合は、これまでに知られていない。
【００１０】
EP-A-818,294は、固有のデザインを有し、第1および第2の熱可塑性材料によって構成される結合組み合わせを含む車軸またはローラを記載している。列挙されている可能な材料は、とりわけ、POMと、ポリエーテルブロックアミドを基体とする熱可塑性エラストマーとである。結合は、接着、凝集または機械的結合により生じさせることができる。接着または凝集POM/TPEA結合について挙げた特定の例は存在しない。このタイプの結合の生成は、問題をはらむので、その幾つかの固有の例が存在しないことは、その明細書が接着剤または凝集POM/TPEA結合を開示していないと解釈する必要がある。
【００１１】
EP-A-816,043は、硬質熱可塑性樹脂、例えば、POMにより；および、軟質熱可塑性樹脂により構成される材料組み合わせを開示している。この文献は、POMと熱可塑性ポリアミドエラストマー類との間の接着結合の存在を示していない。
【００１２】
WO-A-99/16,605に記載されている材料の組み合わせは、POM/熱可塑性ポリウレタンエラストマーを含む。これもまた、熱可塑性ポリアミドエラストマー類についての記載がない。
【００１３】
US-A-6,082,780は、その周りに熱可塑性樹脂またはエラストマーが射出されているパイプを開示している。パイプについても、それぞれ、鞘についても、非常に多種多様なポリマーが開示されている。POMおよび熱可塑性ポリアミドエラストマー類が、とりわけ、パイプおよび/またはスリーブについての材料として列挙されている。材料間の接着結合システムを生じうる多数のポリマー組み合わせとともに、その文献は、また、接着を生じない多数の組み合わせも開示している。POMと熱可塑性エラストマー類との間の結合の生成は、問題をはらむので、その幾つかの固有の例が存在しないことは、その明細書が接着POM/TPEA結合を開示していないと解釈する必要がある。
【００１４】
WO99/30913は、回転可能なプラスチックローラを記載している。この文献は、熱可塑性ポリアミドエラストマーを開示しているが、これらのポリオキシメチレンとの組み合わせは開示していない。
【００１５】
DE-A-4,109,936は、室内のドア取っ手を記載している。この文献は、“硬質プラスチック”として、とりわけ、ポリオキシメチレンを、“軟質プラスチック”として、とりわけ、熱可塑性ポリアミドエラストマー類を挙げている。この文献は、列挙した“硬質プラスチック”との接着結合に入らない列挙したその他のエラストマータイプが存在するので、ポリオキシメチレンのポリアミドエラストマー類との組み合わせ；または、それらの接着もしくは凝集結合をも示唆しているようには思われない。
【００１６】
従来技術は、非常に多種多様な硬質および軟質成分の組み合わせを記載している(cf．DE 43 04 751 A1；DE 39 39 864 A1；DE 100 17 486 A1；JP 08/323,890；WO 99/30913 A1；および、EP 0 818 294 A1)。これらの文献は、多種多様な可能な硬質および軟質成分のリスト内に、それぞれ、ポリアセタールとポリアミドエラストマーとを列挙しているが、それぞれ列挙された硬質および軟質成分がランダムに組み合わせられる場合、個々のプロセステクノロジーの尺度が存在しない限り、または、かなり多数の場合、一般的な結果は、硬質成分と軟質成分との間で絶対的に接着結合をしないであろう。
【発明の開示】
【００１７】
本発明の目的は、高い結合強さを特徴とし；多成分射出成形法により、ポリアミドエラストマー類によって構成される機能性素子がポリアセタール上に直接成形されることによって構成される新規な複合材料を提供することである。
【００１８】
本発明のもう1つの目的は、高い結合強さを有し；ポリアミドエラストマー類によって構成される機能性素子上が直接成形されたポリアセタールによって構成される複合材料を製造することのできる方法を提供することにある。
【００１９】
本発明は、ポリアセタールと、少なくとも1つの熱可塑性ポリアミドエラストマーとを含む複合材料であって、ポリアセタール成形品が熱可塑性ポリアミドエラストマーで一部または完全に被覆されるかまたはポリアセタール成形品上に熱可塑性ポリアミドエラストマーによって構成される1つ以上の成形品が直接成形されることにより形成されており、、ポリアセタールと熱可塑性ポリアミドエラストマーとが、熱可塑性ポリアミドエラストマーのポリアセタール成形品上への射出により、互いに接着または凝集により結合され、ポリアセタールと熱可塑性ポリアミドエラストマーとの間の引張接着強さが少なくとも
0.5N/mm2である上記複合材料を提供する。  本発明の複合材料にて存在する引張接着強さ；または、それぞれ、ポリアセタールと熱可塑性ポリアミドエラストマーとの間の本発明の方法によって達成される引張接着強さは、少なくとも0.5N/mm2、好ましくは、少なくとも1.0N/mm2である。これは、十分に満足する取扱いを提供する。機能性部品については、応力にさらされる目的の為、接着が強いほど望ましい。
【００２０】
いずれの所望されるポリアセタール、事実、例えば、DE-A 29 47 490に記載されている公知のポリオキシメチレン群から選択されるいずれのポリアセタールも、本発明の複合材料にて使用されるポリアセタールとして使用することができる。材料は、ここで、概して、少なくとも80mol％、好ましくは、少なくとも90mol％のオキシメチレン単位(-CH2-O-)を含有する、概して、未分岐の直鎖ポリマーである。ポリオキシメチレンという用語は、ここで、ホルムアルデヒドまたはその環状オリゴマー、例えば、トリオキサンまたはテトロキサンのホモポリマーのみならず、対応するコポリマー類をも包含する。
【００２１】
ホルムアルデヒドのまたはトリオキサンのホモポリマーは、そのヒドロキシ末端が分解に関して公知のように、例えば、エステル化またはエーテル化により、化学的に安定化されているポリマー類である。
【００２２】
コポリマー類は、ホルムアルデヒドによりまたはその環状オリゴマー、特に、トリオキサンによるか、環状エーテルによるか、環状アセタールによるか、および/または、直鎖ポリアセタールによって構成されるポリマー類である。
【００２３】
使用することのできるコモノマー類は、  i)  3、4または5環員、好ましくは、3環員を有する環状エーテル類；  ii)  5〜11環員、好ましくは、5、6、7または8環員を有するトリオキサン以外の環状アセタール；および、  iii)  直鎖ポリアセタール類であり、各場合に使用される量は、0.1〜20mol％、好ましくは、0.5〜10mol％である。
【００２４】
使用されるポリアセタールポリマー類のメルトインデックス(MFR値，190/2.16)は、概して、0.5〜75g/10分(ISO 1133)である。例えば、耐衝撃性改良剤；強化性材料、例えば、グラスファイバー；または、その他の添加剤が存在するPOMの改質された等級を使用することも可能である。
【００２５】
これらのうち、改質されたPOM等級は、例えば、POMと、TPEU(熱可塑性ポリウレタンエラストマー)とにより、MBS(メチルメタクリレート-ブタジエン-スチレン  コアーシエル  エラストマー)とにより、メチルメタクリレート-アクリレート  コアーシエル  エラストマーとにより、PC(ポリカーボネート)とにより、SAN(スチレン-アクリロニトリルコポリマー)とにより、または、ASA(アクリレート-スチレン-アクリロニトリルコポリマー配合させた材料)とにより構成されるブレンドである。
【００２６】
使用される熱可塑性ポリアミドエラストマー類(TPEA)は、剛性ポリアミドセグメントにより、および、可撓性長鎖ポリエーテルまたはポリエステルセグメントにより構成されるマルチブロックコポリマー類を含む。
【００２７】
TPEAは、それ自体公知である。これらの例は、PERP Report “Thermoplastic Copolyester and Copolyamide Elastomers”02/03S9；Nexant Chem Systems，pp．2-3 and 5-7(October 2003)；Ulman's Encyclopedia of Industrial Chemistry，6th edition、2002、keyword：Thermoplastische Elastomere[Thermoplastic Elastomers]；Elf Atochem S．A．，Technical brochure on Pebax grades，Paris-La Defense，1994；Ube Industries，Technical brochure on Ube Polyamide Elastomer，Tokyo，Sept．1993，またはChemische Werke Huls，Technical brochure on Vestamid grades，Marl，1990に記載されている。
【００２８】
好ましい熱可塑性ポリアミドエラストマー類は、式IおよびII、もしくは、式IおよびIII、または、式I、IIおよびIIIで表される繰り返し構造単位を含有するコポリアミドであり、これらは、エステル結合および/またはアミド結合により互いに結合されていて、式I、IIおよびIIIが、それぞれ、
【００２９】
【化１】
2007534516.tif 000002
【００３０】
[式中、R1、R2およびR3は、互いに独立に、アルキレンまたはシクロアルキレン基であり；
R4およびR5は、互いに独立に、アルキレン、シクロアルキレンまたはアリーレン基であり；
mおよびqは、互いに独立に、0または1であり；
n、oおよびpは、互いに独立に、少なくとも1に等しい自然数である。]
で表される。
【００３１】
好ましい熱可塑性コポリアミドエラストマー類は、本質的に、式Iで表される上記した繰り返し脂肪族または脂環式エーテルまたはエステル単位および式IIおよび/または式IIIで表される繰り返しアミド単位によって構成される。
【００３２】
式Iで表される繰り返し構造単位は、脂肪族または脂環式ポリエーテル単位、または、脂肪族または脂環式ポリエステル単位である。
式Iで表されるポリエーテル単位は、対応する脂肪族または脂環式ジオールのまたはそれ自体公知のそれらのポリエーテル形成誘導体の縮合または重合によって得ることができる。
【００３３】
本発明にて使用されるエラストマーポリエーテルアミド類を製造するためには、ヒドロキシ-末端ポリエーテル類またはアミノ-末端ポリエステル類が使用される。
式Iで表されるポリエステル単位は、対応する脂肪族または脂環式ジオールのジカルボン酸もしくはそのエステル形成誘導体との縮合によるか、または、脂肪族もしくは脂環式ラクトンの重合により得ることができる。
【００３４】
式Iで表される構造単位を形成するための適したポリエーテル類またはポリエステル類の数平均分子量は、100〜4000であり；それらの融点(DSC)は、55℃より低い。
式Iで表される好ましいポリエーテル単位は、ポリ(アルキレンオキシド)グリコールから誘導し、ここで、アルキレン部分は、2〜8個の炭素原子を有し、例えば、ポリ(エチレンオキシド)グリコール、ポリ(プロピレン1,2-および1,3-オキシド)グリコール、ポリ(テトラメチレンオキシド)グリコール、ポリ(ペンタメチレンオキシド)グリコール、ポリ(オクタメチレンオキシド)グリコールおよびポリ(ブチレン1,2-オキシド)グリコールから；エチレンオキシドとプロピレン1,2-オキシドとのランダムまたはブロックコポリマー類から；もしくは、ホルムアルデヒドのグリコール類、例えば、ペンタメチレングリコールとの反応により得られうるポリホルマールから；または、グリコール類の混合物、例えば、テトラメチレングリコールとペンタメチレングリコールとによって構成される混合物から；あるいは、上記グリコールの代わりに、アミノ基により終了する対応する誘導体から誘導される。
【００３５】
式Ｉで表されるその他の好ましい繰り返し構造単位は、脂肪族ポリエステル類、例えば、ポリブチレンアジペート、ポリブチレンスクシネートまたはポリカプロラクトンである。
【００３６】
式Ｉで表されるなおその他の適した繰り返し構造単位は、ポリブタジエングリコール類から、もしくは、ポリイソプレングリコール類から、あるいは、これらの単位とこれらグリコール類の対応する水素化された誘導体とによって構成されるコポリマー類から誘導する。
【００３７】
使用するのに特に好ましい式Ｉで表されるポリエーテル単位は、その数平均分子量が600〜2000のポリ(テトラメチレンオキシド)グリコール類から；および、その数平均分子量が1500〜2800であり、それが15〜35％のエチレンオキシドを含有するエチレン-オキシド-キャップされたポリ(プロピレンオキシド)グリコールから；あるいは、アミノ基により終了する対応する誘導体から誘導する。
【００３８】
式IIまたはIIIで表される短鎖アミド単位は、低分子量の脂肪族または脂環式ジアミン類のジカルボン酸またはジカルボン酸の混合物との反応生成物；または、脂肪族または脂環式ラクタムとのまたは対応する低分子量のω-アミノカルボン酸類との反応生成物である。
【００３９】
1つの好ましい実施態様にて、大部分の短鎖アミド単位、好ましくは、その100mol%が、4〜12個の炭素原子を有する脂肪族ラクタムから；または、対応するω-アミノカルボン酸類から；特に、カプロラクタムから；もしくは、ラウロラクタムから；または、アミノウンデカン酸から誘導される基R5を有する。
【００４０】
もう1つの好ましい実施態様にて、大部分の短鎖アミド単位、好ましくは、その100mol%が、脂肪族または脂環式ジカルボン酸類、例えば、アジピン酸、酒石酸またはセバチン酸から誘導される基R4を有し、低分子量の脂肪族または脂環式ジアミン類から誘導される基R3を有する。
【００４１】
低分子量を有する脂肪族または脂環式ジアミン類は、その分子量が250未満の(環式)脂肪族ジアミン類である。
2〜15個の炭素原子を有する脂肪族または脂環式ジアミン類を使用するのが好ましい。好ましいジアミン類の例は、エチレンン-、プロピレン-、テトラメチレン-、ペンタメチレン-、2,2-ジメチルトリメチレン-、ヘキサメチレン-およびデカメチレンジアミン、ジアミノシクロヘキサンおよびこれらの混合物である。
【００４２】
本発明の目的に対し、“(環式)脂肪族ラクタム類”は、(環式)脂肪族炭化水素の異なる炭素原子に結合し、かくして、環システムを形成する少なくとも1つの互いに縮合したカルボキシおよびアミノ基を有する化合物である。5〜13個の環炭素および環窒素原子を有する環システムを形成する4〜12個の炭素原子を有する脂肪族ラクタム類を使用するのが好ましい。これらは、主として、飽和脂肪族炭化水素類から誘導される基である。
【００４３】
本発明の目的に対し、“(環式)脂肪族ω-アミノカルボン酸”は、少なくとも1つの末端アミノ基と少なくとも1つの末端カルボキシ基とを有し、これらは、 (環式)脂肪族炭化水素の異なる炭素原子に結合されている。4〜12個の炭素原子を有する脂肪族ω-アミノカルボン酸を使用するのが好ましい。これらは、主として、飽和脂肪族炭化水素類から誘導される基である。
【００４４】
式IおよびIIで表される構造単位を製造するためのジカルボン酸類は、脂肪族および/または脂環式ジカルボン酸類であり、式IIで表される構造単位の場合には、また、通常、300より低い低分子量を有する芳香族ジカルボン酸類である。
【００４５】
“ジカルボン酸類”という表現は、また、それらのポリエステル形成誘導体、例えば、ジカルボン酸類のハライド、エステルまたは無水物をもまた包含する。
本発明の目的に対し、“脂肪族または脂環式ジカルボン酸類”とは、脂肪族または脂環式炭化水素の異なる炭素原子に結合した2つのカルボキシ基を有するカルボン酸類である。エチレン性不飽和ジカルボン酸類、例えば、マレイン酸とともに、飽和ジカルボン酸類も、特に、使用される。
【００４６】
本発明の目的に対し、“芳香族ジカルボン酸類”は、ベンゼン環の異なる炭素原子に結合し、環システムの一部となりうる2つのカルボキシ基を有するカルボン酸類である。カルボキシ基は、また、異なる環の炭素原子に縮合されていてもよい。複数の環は、互いに縮合していてもよく、または、架橋基、例えば、直接炭素-炭素結合、-O-、-CH2-または-SO2-によって互いに結合していてもよい。
【００４７】
本発明に従い使用されるポリアミドエラストマー類の製造のために使用することのできる脂肪族または脂環式ジカルボン酸類の例は、セバチン酸、1,3-シクロヘキサンジカルボン酸、1,4-シクロヘキサンジカルボン酸、アジピン酸、グルタル酸、コハク酸、炭酸、蓚酸、アゼライン酸、ジエチルジカルボン酸、2-エチルスベリン酸、2,2,3,3-テトラメチルコハク酸、シクロペンタンジカルボン酸、デカヒドロ-1,5-ナフタレンジカルボン酸、4,4'-ビシクロヘキシルジカルボン酸、デカヒドロ-2,6-ナフタレンジカルボン酸、4,4'-メチレンビス(シクロヘキサンカルボン酸)、3,4-フランジカルボン酸および1,1-シクロブタンジカルボン酸である。
【００４８】
好ましい脂肪族カルボン酸類は、セバチン酸およびアジピン酸である。
本発明に従い使用されるポリアミドエラストマー類の製造のために使用することのできる芳香族ジカルボン酸類の例は、イソフタル酸およびテレフタル酸である。
【００４９】
使用される特に好ましい熱可塑性ポリアミドエラストマー類は、剛性セグメントとして、ポリアミド基を、可撓性セグメントとして、ポリテトラメチレンオキシドおよび/またはポリプロピレンオキシドおよび/またはポリエチレンオキシドを有するポリエーテルアミドエラストマー類である。
【００５０】
特に非常に好ましく使用されるエラストマー類は、剛性セグメントとして、脂肪族ポリアミド単位、特に、ナイロン-6、ナイロン-11、ナイロン-12、ナイロン-6,6、ナイロン6,10、ナイロン6,11およびナイロン6,12を基体とし、可撓性セグメントとして、ポリテトラメチレンオキシドを基体とするポリエーテルアミド類である。
【００５１】
本発明に従い使用されるポリアミドエラストマー類の硬度の範囲は、好ましくは、ほぼショアA 50〜ほぼショアD 75である。硬度とは、ここで、また、可撓性ポリオールセグメントまたは可撓性ポリエステルセグメントに関する剛性ポリアミドセグメントの比率の尺度である。
【００５２】
ポリアミドエラストマー類のメルトインデックスは、剛性ポリアミドセグメントの溶融挙動の関数として、種々の温度で測定される。それは、また、添加の度合いの尺度(鎖全体のモル比)である。
【００５３】
慣用的な添加剤も、また、本発明に従い使用されるポリアセタールおよび/またはポリアミドエラストマー中に存在してもよく、それらの例は、安定剤、核剤、離型剤、滑剤、充填剤、強化性材料、顔料、カーボンブラック、光安定剤、難燃剤、帯電防止剤、可塑剤および蛍光増白剤である。添加剤の存在量は、慣用的な量である。
【００５４】
改質されたポリアセタール類、特に、耐衝撃性改良ポリアセタール類は、より柔軟なTPEA成分へのより良好な接着を導く。
本発明は、したがって、ポリアセタールが、少なくとも1つの改質剤、好ましくは、熱可塑性ポリウレタンエラストマー、メチルメタクリレート-ブタジエン-スチレン  コアーシエル  エラストマー、メチルメタクリレート-アクリレートコアーシエル  エラストマー、ポリカーボネート、スチレン-アクリロニトリルコポリマーおよびアクリレート-スチレン-アクリロニトリルコポリマー配合された材料からなる群より選択される少なくとも1つの配合物を含む上記定義した複合材料を提供する。
【００５５】
本発明は、特に好ましくは、ポリアセタールが、1〜50重量%の熱可塑性ポリウレタンエラストマーによるか、1〜40重量%のメチルメタクリレート-ブタジエン-スチレン  コアーシエル  エラストマーによるか、または、2つの改質剤の全体が1〜50重量%の範囲内である2つの改質剤の混合物により改質された上記定義した複合材料を提供する。
【００５６】
本発明は、ポリアセタールによりおよび少なくとも1つの熱可塑性ポリアミドエラストマーにより構成される複合材料のみならず、その製造方法をも提供し、ここで、ポリアセタールによって構成される成形品が最初に成形され、その上に、ついで、ポリアミドエラストマーによって構成される塗膜または少なくとも1つの成形品が射出され、ポリアセタールが凝集または接着によりポリアミドエラストマーに結合される。
【００５７】
本発明の複合材料は、ここで、ポリアセタール成形品が熱可塑性ポリアミドエラストマーで一部または完全に被覆されるか、または、ポリアセタール成形品上に、熱可塑性ポリアミドエラストマーによって構成され、機能性部品とも称される1つ以上の成形品が直接成形されることにより形成される。例えば、これは、熱可塑性ポリアミドエラストマーによって構成される層を1つの側に有する平坦なポリアセタール成形品であってもよい。この例は、滑り防止基板；握り用のくぼみ；操作ユニットおよび切換ユニット；ガスケットを備えるかまたは制動素子を備えた機能性部材；また、二輪車両上、その他の自動車車両上、飛行機上、鉄道車両上および水上クラフト上の内装および外装クラッドであり、ここで、ポリアセタールにより、これらは、要求される寸法安定性を有し、ポリアミドエラストマー層により、これらは、所望される摩擦特性、封止機能、感触または外観を有する。
【００５８】
しかし、複合材料は、また、いずれかの所望される形状の1つ以上のポリアセタール成形品によって構成することができ、その上には、熱可塑性ポリアミドエラストマーによって構成されるいずれかの所望される形状を有する1つ以上の成形品が直接成形された。本発明の目的に対し、“〜上に直接成形された”という表現は、機能性素子が、それにより、多成分射出成形プロセスにて、安定した接着結合に入ることを意図するポリアセタールによって構成される成形品上に直接射出されたことを意味している。
【００５９】
熱可塑性ポリアミドエラストマー類の使用により、例えば、エラストマーによって構成される封止素子または制動素子をポリアセタールによって構成される成形品上に直接成形することが可能であり、いずれかその他の組み立て工程を必要としない。
【００６０】
本発明の複合材料の製造にてのかなりのコスト節減は、機能性素子の組み立てに従来必要とされた加工工程の省略により達成することができる。
本発明の複合材料は、周知の多成分射出成形法によって製造することができ、ここで、最初に、ポリアセタールを射出成形にて成形し、すなわち、最初に、射出させ、ついで、熱可塑性ポリアミドエラストマーによって構成される被覆または成形品をポリアセタール成形品上に射出する。
【００６１】
本発明は、また、上記した複合材料を製造するための方法を提供し、ここで、多成分射出成形法は、少なくとも1つのポリアセタール成形品と、熱可塑性ポリアミドエラストマーによって構成される少なくとも1つのその他の成形品とを成形するために使用され、ポリアミドエラストマーは、ポリアセタール成形品上に射出される。
【００６２】
成形品が製造される時、溶融温度は、ここで、慣用的な範囲内であり、すなわち、上記したポリアセタール類について、約180〜240℃、好ましくは、190〜230℃の範囲内である。型それ自体は、好ましくは、20〜140℃の範囲内の温度に温度制御される。上記温度範囲内の型温度は、ポリアセタールによって構成される硬質成分の成形の精度および寸法安定性について有益であり、これは、半結晶材料である。
【００６３】
型内のキャビティが完全に満たされ、保持圧がさらなる効果を有しなくなったら(ゲート封止点(gate-sealing point))、直ちに、ポリアセタール成形品は、充填と最終冷却とに賦され、複合材料の最初の部分(予備成形品)として型から取出すことができる。第2の続く別個の射出成形工程にて、例えば、この予備成形品は、ついで、そのキャビティがさらなる空間を有するもう1つの型に挿入されるかまたは移され、低い硬度を有する材料、すなわち、熱可塑性ポリアミドエラストマーが型に射出され、かくして、ポリアセタール成形品上に射出される。このプロセスは、挿入プロセスまたはトランスファープロセスとして公知である。続いて達成されうる接着に関しては、最初に射出成形されたポリアセタール成形品を80℃〜融点直下までの範囲内の温度に予熱するのが有益である。これは、その材料上に射出された熱可塑性ポリアミドエラストマーによる表面の初期溶融およびこのエラストマーの界面層への浸透を促進する。
【００６４】
しかし、もう1つの可能な方法にて、最初に射出成形されたポリアセタール成形品は、一部のみ型から取出され、本来の型(例えば、供給プレート、エゼクターハーフまたはジャストワン割出プレート)の一部とともに、もう1つのより大きなキャビティに移動させられる。
【００６５】
もう1つの可能な方法は、機械を中間で開放しポリアセタールによって構成される予備成形品を前方へ移すことなく、熱可塑性ポリアミドエラストマーを同型に射出することからなる。ここで、ポリアミドエラストマー成分用に意図した成形キャビティは、ポリアセタール成分の射出の間に、最初に、置換可能なインサートまたは心により封止され、ポリアミドエラストマー成分が射出されるまで開放されない(スプリット技術)。本プロセスのこのバージョンは、ポリエステルエラストマーの溶融物が短い冷却時間後のみなお高温の予備成形品と遭遇するので、また、良好な接着を達成するのに特に有益である。
【００６６】
それは、ポリアセタールによりおよび熱可塑性ポリアミドエラストマーにより構成されるさらなる成形品に充てられ、多成分射出成形法によって同時または逐次工程の射出成形によって適用されうる。
【００６７】
熱可塑性ポリアミドエラストマーが射出成形法によって適用される時、良好な接着のために、溶融温度について最高可能な設定を選択することが有益である。熱可塑性ポリアミドエラストマーの溶融温度は、概して、その分解温度を上限とする200〜320℃の範囲内である。射出速度についておよびまた射出圧力および保持圧力についての値は、機械依存性および成形依存性であり、個々の事情に符合するようにする。
【００６８】
予備成形品の型からの取出しのあるなしにかかわらず、本プロセスの全てのバージョンにて、型は、第2の工程で温度制御されて、好ましくは、20℃〜140℃の範囲内の温度とする。部品の構造の関数として、型からの取出しおよびサイクル時間を最適化するために、型温度を幾分低くするのがよい。部品が一度冷却されたら、複合材料は、型から取出される。重要な因子は、ここで、材料の結合されたジョイントへの負荷を最小とする適当な部位にて突出装置に取付けられる型のデザインに係る。ジョイント領域内でのキャビティの十分なガス抜きは、含まれる空気による2つの成分間の結合の抑制を最小とするために、また、型のデザインにて提供される。同様な効果は、型壁の荒さにより生ずる。良好な接着の発現のために、結合されたジョイントの部位での表面は、表面に含まれる空気を少なくするので、平滑であるのが有益である。
【００６９】
本プロセスの成分は、異なる硬度を有する。本発明の複合材料は、取付け部品、カップリング、ローラ、軸受けの形での結合素子として、または、一体となった封止特性および/または一体となった制動特性を有する機能性部品として、あるいは、滑り止めおよび握りやすい機素として使用される。とりわけ、これらは、自動車の組み立てにて使用されるハウジング、例えば、ドア閉鎖ハウジング、ウィンドーリフターハウジングまたはスライド封止機素；および、また、一体となったシールを有する固着機素、例えば、封止リングを有するかまたは封止ディスクを有するクリップ；一体となった封止リップを有する化粧ストリップ；伸縮継手における補償用の封止機素；良好な制動特性を有する固着機素、例えば、振動またはノイズを制動するための心を有するクリップ；電車車両部品、例えば、制動素子を有する歯車；一体となった可撓性カップリングを有する歯車箱；滑り止め握りやすい機素、例えば、コントロールレベルまたはコントロールノブ；または、電気装置上または筆記用具上の握り表面；および、弾性表面を有するチェーンリンクである。
【００７０】
硬質ポリアセタール成分と軟質熱可塑性ポリアミドエラストマー成分との間の接着は、WO-A-99/16,605に記載されている試験法によって決定することができる。
【実施例】
【００７１】
以下の実施例は、本発明を例示するものであり、本発明を何等限定するものではない。
実施例1-12
射出成形実験は、型締力2000 kNを有する3成分射出成形機を使用した(FM 175/200、Klockner Ferromatik，Malterdingen，Federal Republic of Germany製造)。利用可能な三軸から、その径が45mmであるアセンブリーを使用のために選択した。1つの側で閉じたキャビティにて、改質したISO引張標品を最初に材料1によって構成される1つのショルダーで予備成形した。使用されるポリアセタール等級について、溶融温度は、200℃であり、型の温度は、80℃であった。
【００７２】
空気を温度Tins155℃で循環させつつ、加熱キャビネット内で、ポリアセタールによって構成された生ずる半分の引張標品を予熱し、約20秒内でなお高温のまま、十分に開放された引張標品型に入れた。第2の射出成形操作にて、材料2を種々の溶融温度Tmeと型温度Tmoにて、種々の射出速度viで引張標品型に射出した。種々の保持圧paおよび保持時間tpaを使用した。
【００７３】
分離速度50mm/分を使用して、生ずる2つの成分によって構成された引張標品を、ISO 527引張試験によって試験した。引張試験の結果を使用して、接続継目での破断時の標品の引張強さ(結合強さ)と付随する破断時の引張歪とを決定した。各試験にて、10個の引張標品を試験した。10個の試験標品について得られる値を平均した。
【００７４】
以下の表は、試験実施の詳細およびかくして得られた結果を列挙する。
【００７５】
【表１】
2007534516.tif 000003
【００７６】
【表２】
2007534516.tif 000004
【００７７】
1)  Hostaform R C 9021(上付き文字Rは、登録商標を表す)：トリオキサンと約2重量%のエチレンオキシドとによって構成されるポリオキシメチレンコポリマー、MFメルトインデックス190/2.16(ISO 1133)：9g/10分、非改質(Ticona GmbH)
2)  Hostaform R 9064：トリオキサンと約2重量%のエチレンオキシドとによって構成されるポリオキシメチレンコポリマー、MFメルトインデックス190/2.16(ISO 1133)：9g/10分、改質：20重量%の熱可塑性ポリウレタン(Ticona GmbH)
3)  Hostaform R 9244：トリオキサンと約2重量%のエチレンオキシドとによって構成されるポリオキシメチレンコポリマー、MFメルトインデックス190/2.16(ISO 1133)：9g/10分、改質：粒子寸法約100nmを有する約80重量%の弾性ポリブタジエンコアーと約20重量%のＭＭＡ／スチレンシエルとによって構成される25重量%のMBSコアーシエル改質剤(Ticona GmbH)
4)  Pebax R S 2533 SN01：ポリエーテルアミドエラストマー(Atochem)
5)  Tins＝室温
6)  Tins＝100℃
【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
ポリアセタールと、少なくとも1つの熱可塑性ポリアミドエラストマーとを含む複合材料であって、ポリアセタール成形品上に熱可塑性ポリアミドエラストマーによって構成される1つ以上の成形品が直接成形されることにより形成されており、ポリアセタールと熱可塑性ポリアミドエラストマーとが互いに結合され、ポリアセタールと熱可塑性ポリアミドエラストマーとの間の引張接着強さが(ISO  527に対する引張試験にて測定して)少なくとも0.5N/mm2である複合材料。
【請求項２】
ポリアセタールと熱可塑性ポリアミドエラストマーとの間の引張接着強さが(ISO  527に対する引張試験にて測定して)少なくとも1.0N/mm2である、請求項1に記載の複合材料。
【請求項３】
使用されるポリアセタールが、ポリオキシメチレンコポリマーを含む、請求項1に記載の複合材料。
【請求項４】
ポリアセタール成形品および/またはポリアミドエラストマー成形品が、安定剤、核剤、耐衝撃性改良剤、離型剤、滑剤、充填剤、強化性材料、顔料、カーボンブラック、光安定剤、難燃剤、帯電防止剤、可塑剤および蛍光増白剤からなる群より選択される添加剤を有する、請求項1に記載の複合材料。
【請求項５】
ポリアセタールが、少なくとも1つの改質剤を含む、請求項1に記載の複合材料。
【請求項６】
改質剤が、熱可塑性ポリウレタンエラストマー、メチルメタクリレート-ブタジエン-スチレン  コアーシエル  エラストマー、メチルメタクリレート-アクリレート  コアーシエル  エラストマー、ポリカーボネート、スチレン-アクリロニトリルコポリマーおよびアクリレート-スチレン-アクリロニトリルコポリマー配合された材料からなる群より選択される配合物である、請求項5に記載の複合材料。
【請求項７】
ポリアセタール成形品が、1〜50重量%の熱可塑性ポリウレタンエラストマーによるか、1〜40重量%のメチルメタクリレート-ブタジエン-スチレン  コアーシエル  エラストマーによるか、または、2つの改質剤の全体が1〜50重量%の範囲内である2つの改質剤の混合物により、改質されている、請求項6に記載の複合材料。
【請求項８】
熱可塑性ポリアミドエラストマーの硬度が、ショアーA 50〜ショアD 75の範囲内である、請求項1に記載の複合材料。
【請求項９】
熱可塑性ポリアミドエラストマーが、式IおよびII、もしくは、式IおよびIII、または、式I、IIおよびIIIで表される繰り返し構造単位を含有するコポリアミドであり、これらが、エステル結合および/またはアミド結合により互いに結合されていて、式I、IIおよびIIIが、それぞれ、
【化１】
2007534516.tif 000006
[式中、R1、R2およびR3は、互いに独立に、アルキレンまたはシクロアルキレン基であり；
R4およびR5は、互いに独立に、アルキレン、シクロアルキレンまたはアリーレン基であり；
mおよびqは、互いに独立に、0または1であり；
n、oおよびpは、互いに独立に、少なくとも1に等しい自然数である。]
で表される、請求項1に記載の複合材料。
【請求項１０】
使用される熱可塑性ポリアミドエラストマーが、熱可塑性ポリエーテル-アミドエラストマーを含む、請求項1に記載の複合材料。
【請求項１１】
熱可塑性ポリエーテルアミドエラストマーが、剛性セグメントとしての脂肪族ポリアミド基と、可撓性セグメントとしてのポリテトラメチレンオキシドおよび/またはポリプロピレンオキシドおよび/またはポリエチレンオキシドとを有する、請求項10に記載の複合材料。
【請求項１２】
脂肪族ポリアミド基が、ナイロン-6、ナイロン-11、ナイロン-12、ナイロン-6,6、ナイロン6,10、ナイロン6,11およびナイロン6,12からなる群より選択される、請求項9に記載の複合材料。
【請求項１３】
ポリアセタール成形品が、熱可塑性ポリアミドエラストマーで完全にまたは一部被覆されている、請求項1に記載の複合材料。
【請求項１４】
熱可塑性ポリアミドエラストマーによって構成される少なくとも1つのその他の成形品がポリアセタール成形品上に成形されている、請求項1に記載の複合材料。
【請求項１５】
請求項1に記載の複合材料を製造するための方法であって、多成分射出成形法を使用して、互いの上に少なくとも1つのポリアセタール成形品と熱可塑性ポリアミドエラストマーによって構成される少なくとも1つのその他の成形品とを成形する工程を含み、ポリアミドエラストマーがポリアセタール成形品上に射出成形され、熱可塑性ポリアミドエラストマーのポリアセタール成形品上への成形に先立ち、ポリアセタール成形品が、80℃〜その融点の直下の範囲内の温度に予熱され、ポリアセタール成形品上への成形プロセスの間の熱可塑性ポリアミドエラストマーの溶融温度が、200〜320℃であり、型が、20〜140℃の範囲内の温度に温度制御される方法。
【請求項１６】
熱可塑性ポリアミドエラストマーのポリアセタール成形品上への成形に先立ち、ポリアセタール成形品が、100〜160℃の範囲内の温度に予熱され、ポリアセタール成形品上への成形プロセスの間の熱可塑性ポリアミドエラストマーの溶融温度が、220〜280℃であり、型が、30〜80℃の範囲内の温度に温度制御される、請求項15に記載の方法。
【請求項１７】
コネクタとして；一体となった封止特性および/または一体となった制動特性を有する機能性部材として；あるいは、その他滑り止めおよび握りやすい(easy-grip)機素としての、請求項1に記載の複合材料の使用。
【国際調査報告】
2007534516.tif 000007
2007534516.tif 000008
2007534516.tif 000009
2007534516.tif 000010
2007534516.tif 000011
2007534516.tif 000012